(57)【特許請求の範囲】
【請求項１】
断面形状が略ハット形状のフレーム部品のフランジ部と、該フランジ部に対向して配置する他のフレーム部品またはパネル部品とを溶接して閉断面を構成する自動車用骨格部品であって、
溶接位置座標を、前記フランジ部と前記他のフレーム部品またはパネル部品との接触位置の端部を０とし、前記フランジ部のフランジ外端側を（−）、前記略ハット形状における縦壁側を（＋）とした座標系で表し、前記略ハット形状の縦壁部とフランジ部を繋ぐ円弧状部の半径をＲ(mm)としたときに、下式で表される位置Ｘを片側溶接方法にて連続溶接してなることを特徴とする自動車用骨格部品。
＋√(2Rａ-ａ2)≧Ｘ＞1.5      ただし、R≧2    (単位：mm)
ａ：溶接可能な間隙量
【請求項２】
前記片側溶接方法が、レーザ・アークハイブリッド溶接方法であり、下式で表される位置Ｘを片側溶接方法にて連続溶接してなることを特徴とする請求項１記載の自動車用骨格部品。
＋√(2R-1)≧Ｘ＞1.5      ただし、R≧2    (単位：mm)
【発明の詳細な説明】
【技術分野】
【０００１】
本発明は、薄鋼板により製造された自動車車体を構成する部品に関し、特に車体の曲げ剛性やねじり剛性など操縦安定性に大きな影響を及ぼす自動車用骨格部品に関するものである。
【背景技術】
【０００２】
従来、図８、図９に示すように、フランジ部３ａを有し断面形状が略ハット断面形状のフレーム部品３と、他のフレーム部品もしくはパネル部品５を溶接して閉断面を構成した自動車用骨格部品１１を製造する際には、フレーム部品３のフランジ部３ａを抵抗スポット溶接により接合し、部品を組み立てるのが一般的であった。
抵抗スポット溶接の場合には、スポット溶接用電極径が大きく、フランジ部３ａに垂直に電極を当てて加圧する必要があるため、製品に25mm幅程度のフランジ部３ａを設け、その中央部を溶接している。
【０００３】
これに対し、レーザ溶接やレーザ溶接と消耗電極式のアーク溶接を組み合わせたレーザ・アークハイブリッド溶接などのような連続溶接手法では、平坦なフランジ部３ａと縦壁部３ｂにつづく円弧上部３ｃとの境界位置を溶接することが可能である。
そこで、特許文献１では、レーザ・アークハイブリッド溶接を用いて、フランジ部３ａの接触端部から縦壁部の方向に（円弧上部３ｃの内側に）1.5mm未満の範囲を連続溶接することにより、亜鉛めっき鋼板を連続溶接する際に亜鉛のヒュームを逃がしブローホールの発生を防止するとともに、衝突安全性に優れた自動車用骨格部品２１を製造することを提案している（図１０、図１１参照）。
【先行技術文献】
【特許文献】
【０００４】
【特許文献１】特開2010-253545号公報
【発明の概要】
【発明が解決しようとする課題】
【０００５】
フランジ部３ａの中央部をスポット溶接した自動車用骨格部品は、スポット溶接であるため、図８、図９に示すように、隣接するスポット溶接部１３の間は非溶接部となる。また、溶接位置がフランジ中央部であるため、スポット溶接部１３と、フレーム部品３の円弧状部３ｃとこれに対向して溶接接合されるパネル部品５との間に形成される隙間部ｓは、平面状の隙間（図９の太い矢印で示す部位）も存在することから、大きな隙間となっている。
このため、自動車用骨格部品１１がねじれなどの変形を受けると、フランジ端部が開口して部品剛性が著しく低下するという問題があった。
【０００６】
他方、特許文献１に開示された自動車用骨格部品２１の場合、フランジ部３ａの端部近傍を連続溶接するため、スポット溶接のように多点溶接方向の溶接位置と溶接位置との間に非溶接部が存在することはない（図１０参照）。
しかしながら、特許文献１においては、フランジ部３ａの接触端部から縦壁部３ｂの方向に（円弧上部３ｃの内側に）1.5mm未満の範囲を連続溶接するとしているので、上述したスポット溶接ほどではないが、溶接部２３と縦壁部３ｂとの隙間部ｓの距離がある程度長い（図１１参照）。このため、自動車用骨格部品２１がねじれなどの変形を受けるとその隙間部ｓの部位が変形して部品の剛性を低下させるという問題が残されていた。
特に略ハット断面形状のフレーム部品３の円弧状部３ｃの曲率半径が大きい場合には、上記板間における隙間部ｓで示す領域が広くなるため、部材の剛性が著しく低下する。
【０００７】
本発明はかかる問題を解決するためになされたものであり、剛性に優れた自動車用骨格部品を得ることを目的としている。
【課題を解決するための手段】
【０００８】
特許文献１において、フランジ部３ａの接触端部から縦壁部３ｂの方向に（円弧状部３ｃの内側に）1.5mm未満の範囲を連続溶接する目的は、溶接時におけるブローホールの形成を防止すること、及び溶接における熱収縮にともなう歪変形防止である。
つまり、特許文献１においては溶接時に着目して上記の連続溶接する位置を決めており、溶接後の自動車用骨格部品の剛性については検討されていない。
【０００９】
発明者は、溶接後の自動車用骨格部品の剛性に着目して、どのような位置を溶接することが自動車用骨格部品の剛性を高めるのに好ましいかを鋭意検討して本発明を完成したものであり、具体的には以下の構成からなるものである。
【００１０】
（１）本発明に係る自動車用骨格部品は、断面形状が略ハット形状のフレーム部品のフランジ部と、該フランジ部に対向して配置する他のフレーム部品またはパネル部品とを溶接して閉断面を構成する自動車用骨格部品であって、
溶接位置座標を、前記フランジ部と前記他のフレーム部品またはパネル部品との接触位置の端部を０とし、前記フランジ部のフランジ外端側を（−）、前記略ハット形状における縦壁側を（＋）とした座標系で表し、前記略ハット形状の縦壁部とフランジ部を繋ぐ円弧状部の半径をＲ(mm)としたときに、下式で表される位置Ｘを片側溶接方法にて連続溶接してなることを特徴とするものである。
＋√(2Rａ-ａ2)≧Ｘ＞1.5      ただし、R≧2    (単位：mm)
ａ：溶接可能な間隙量
【００１１】
（２）また、上記（１）に記載のものにおいて、前記片側溶接方法が、レーザ・アークハイブリッド溶接方法であり、下式で表される位置Ｘを片側溶接方法にて連続溶接してなることを特徴とするものである。
＋√(2R-1)≧Ｘ＞1.5      ただし、R≧2    (単位：mm)
【発明の効果】
【００１２】
本発明においては、フランジの接触面端部より円弧状部寄りの位置で溶接を行うため、従来の溶接方法に比べ、フレーム部品と対向し溶接されるフレーム部品またはパネル部品との間に発生する間隙部の距離を短くすることができ、自動車用骨格部品に荷重が作用して変形が生じる際に、間隙部の開口が抑制され、部品の剛性を向上させることができる。
そして、本発明による自動車用骨格部品を適用した自動車車体は、車体剛性が高く操縦安定性に優れるとともに、軽量化のために薄肉化した自動車用骨格部品の剛性低下を補償することができるため車体の軽量化にも寄与することができる。
【図面の簡単な説明】
【００１３】
【図１】本発明の一実施の形態に係る自動車用骨格部品の説明図である。
【図２】図１の丸で囲んだＡ部の拡大図である。
【図３】本発明の一実施の形態における溶接位置の座標を説明する説明図である。
【図４】本発明の一実施の形態における溶接位置の求め方の説明図である。
【図５】本発明の効果を確認するための実験に用いた試験片の説明図である。
【図６】本発明の効果を確認するための実験方法の説明図である。
【図７】本発明の効果を確認するための実験結果のグラフである。
【図８】従来のスポット溶接によって形成された自動車用骨格部品の説明図である。
【図９】図８の丸で囲んだＡ部の拡大図である。
【図１０】特許文献１に開示された自動車用骨格部品の説明図である。
【図１１】図１０の丸で囲んだＡ部の拡大図である。
【発明を実施するための形態】
【００１４】
本実施の形態に係る自動車用骨格部品１は、図１に示すように、断面形状が略ハット形状のフレーム部品３のフランジ部３ａと、該フランジ部３ａに対向して配置するパネル部品５とを溶接部７にて溶接して閉断面を構成したものである。
そして、本実施の形態の自動車用骨格部品１は、溶接位置座標を、図３に示すように、フランジ部３ａとパネル部品５との接触位置の端部を０とし、フランジ部３ａのフランジ外端側を（−）、前記略ハット形状における縦壁側を（＋）とした座標系で表し、略ハット形状の縦壁部３ｂとフランジ部３ａを繋ぐ円弧状部３ｃの半径をＲ(mm)としたときに、下式で表される位置Ｘを片側溶接方法にて連続溶接してなることを特徴とするものである。
＋√(2Rａ-ａ2)≧Ｘ＞1.5      ただし、R≧2    (単位：mm)
ａ：溶接可能な間隙量
【００１５】
溶接位置Ｘを1.5mm超えとした理由は、後述する実施例で示すように、溶接位置Ｘが1.5mmを超えることで自動車用骨格部品１の剛性が急激に向上するからである。
【００１６】
また、溶接位置Ｘを＋√(2Rａ-ａ2)以下に設定した理由は以下の通りである。
溶接位置Ｘはなるべくフランジ接触端部より縦壁部３ｂに近い位置を溶接したほうが、後述の実施例により検証されるように剛性向上の観点からは有利である。しかしながら、溶接手法によって溶接可能な板間の間隙量ａが決まっているため、溶接可能な間隙量ａに対応する位置を上限値としたものである。自動車用骨格部品の剛性向上の観点からは、上限値に近い位置で溶接することが重要である。
【００１７】
溶接位置Ｘの上限値である√(2Rａ-ａ2)の求め方を図４に基づいて説明する。
図４に示すように、破線で示した円が略ハット形状の縦壁部３ｂとフランジ部３ａを繋ぐ円弧状部３ｃを含む円である。
図４に示すように、溶接可能な板間の間隙量をａとすると、図４から分かるように、(R-a)2+Ｘ2=R2の関係があり、この式をＸについて解くと、Ｘ=√(2Rａ-ａ2)となる。このＸが間隙量ａに対応する溶接位置の上限値である。
【００１８】
本実施の形態においては、図２に示すように、略ハット断面形状のフレーム部品３における縦壁部３ｂとフランジ部３ａの間の円弧状部３ｃにおいて、フランジ部３ａの接触面端部より円弧状部３ｃ寄りの位置で溶接を行うため、従来の溶接方法に比べ、フレーム部品３と対向し溶接されるパネル部品５との間に発生する間隙部ｓを少なくすることができる。
このため、自動車用骨格部品１に荷重が作用して変形が生じる際に、間隙部ｓの開口が抑制され、部品の剛性を向上させることができる。
【００１９】
連続溶接方法としては、レーザ溶接、レーザ溶接と消耗式電極を用いたアーク溶接とを併用したレーザ・アークハイブリッド溶接など片側から溶接が可能である手法を用いればよい。
ただし、溶接方法によって、溶接可能な板間の間隙量ａにそれぞれ異なる限界値があるため、本発明を適用するにあたっては溶接位置における板間の間隙量ａに応じて、溶接手法を選定すればよい。
【００２０】
レーザ溶接とアーク溶接を組み合わせたレーザ・アークハイブリッド溶接では、溶融したワイヤが接合部に供給されるため、レーザ溶接単独の溶接方法に比べ、板間の間隙量ａが大きくても溶接が可能である。
【００２１】
レーザ・アークハイブリッド溶接による溶接可能な間隙量ａは実験的に1mm程度であることがわかっている。
したがって、略ハット断面形状のフレーム部品３の円弧状部３ｃの半径をR(mm)とすると、√(2Rａ-ａ2)においてａ＝１を代入することで、フレーム部品３のフランジ部３ａと対向し溶接される部品の平坦部との板間の間隙量が1mm以内となる範囲は、√(2R-1)mmであることが分かる。逆に言えば、フランジ面の接触端部から√(2R-1)mmの範囲までは、フレーム部品３のフランジ部３ａと対向し溶接される部品の平坦部との板間の間隙量が1mm以内となるため溶接が可能である。
なお、本発明の効果は、熱延鋼板、冷延鋼板、めっき鋼板などの鋼種にはよらない。
【００２２】
上記の例では断面形状が略ハット形状のフレーム部品３に溶接する部品としてパネル部品５を例示したが、パネル部品５に代えて他のフレーム部品を溶接するようにしてもよい。
【実施例】
【００２３】
略ハット断面形状の自動車用骨格部品の試験片を用いて、ねじり試験を実施し本発明による効果を検証した。試験に用いた試験片は、図５に示すような長手方向800mmのストレート部品であり、ハット断面のフランジ部３ａおよび縦壁部３ｂに挟まれた円弧状部３ｃの半径は10mm、フランジ幅は25mmとした。
試験片に用いた素材は、1.6mm厚の引張強度270MPa級の冷延鋼板である。図６に示すように、試験片の端部を溶接により当て板に完全に固定し、反対側の端部に0.2kNmのトルクを負荷しそのときに生じた回転角を計測して剛性値を算出した。
【００２４】
連続溶接には、レーザ・アークハイブリッド溶接を用い、溶接位置を「フランジ中央部」から「フランジ接触端部から6mmの位置」までの範囲で変更し、ねじり剛性試験により剛性値を測定した。
溶接位置と、板間の間隙、及び溶接品質を表１に示す。なお、表１における「溶接位置」は、フランジ接触端部から縦壁部３ｂ方向への距離を示している。
【００２５】
【表１】
0005154672.tif 000002
【００２６】
また、剛性試験の試験結果を図７に示す。縦軸はねじり剛性比であり、比較例としてフランジ中央部をスポット溶接した試験片のねじり剛性値を1として、各試験片の剛性比を示している。
試験結果より、フランジ中央部を連続溶接することにより剛性値は5%程度上昇し、溶接位置をフランジ中央部からフランジ接触端部まで近づけることにより緩やかに剛性が向上し、フランジ接触端部（0mm）から縦壁部３ｂ側に1.5mm程度の位置までは剛性値は飽和している。
更に本発明による1.5mm〜4mm（√(2R-1)=4.35）の範囲では、急激に剛性比が増加することがわかり、本発明による剛性向上効果が検証された。
【００２７】
なお、表１に示したように、フランジ接触端部より5mm、6mm位置での連続溶接を試みたが、表１に示すように板間の間隙量が大きく、アンダフィルや溶け落ちなどの溶接不良が発生した。
このことは、溶接位置は板間距離が溶接可能な間隙量ａ（＝１mm）以内にしなければならないことを示している。
【符号の説明】
【００２８】
ｓ  間隙の水平長さ
１  自動車用骨格部品
３  フレーム部品
３ａ  フランジ部
３ｂ  縦壁部
３ｃ  円弧状部
５  パネル部品
７  溶接部
１１  自動車用骨格部品（従来例）
１３  スポット溶接部
２１  自動車用骨格部品（従来例）
２３  溶接部
【図１】
0005154672.tif 000003
【図２】
0005154672.tif 000004
【図３】
0005154672.tif 000005
【図４】
0005154672.tif 000006
【図５】
0005154672.tif 000007
【図６】
0005154672.tif 000008
【図７】
0005154672.tif 000009
【図８】
0005154672.tif 000010
【図９】
0005154672.tif 000011
【図１０】
0005154672.tif 000012
【図１１】
0005154672.tif 000013